(57)【特許請求の範囲】
【請求項１】
以下の連続的な段階：
ａ）Ｆｅ（ＩＩＩ）の有機錯体を、イオン形態のＬｉおよび式ＨＰＯ4の種と、閉鎖チャンバ内にて液体媒質中で接触させ、該チャンバは、該液体媒質中での該有機錯体の分解を可能にする温度Ｔにする段階、
ｂ）前記チャンバ内の温度および圧力を周囲温度および大気圧に戻し、式ＬｉＦｅＰＯ4のアルカリ金属の挿入化合物を回収する段階
を行なう、アルカリ金属の挿入化合物の調製方法。
【請求項２】
前記イオン形態のＬｉが、Ｌｉ2ＨＰＯ4の形態である請求項１に記載の方法。
【請求項３】
前記有機錯体が、式：
【化１】
0004773724.tif 000005
（式中、Ｒ1、Ｒ2およびＲ3の少なくとも１つは、少なくとも１個の酸素原子を含有する）の化合物から選択される有機配位子に結合しているＦｅ（ＩＩＩ）を含有する請求項１または２に記載の方法。
【請求項４】
前記有機配位子において、Ｒ1、Ｒ2およびＲ3は、独立して、カルボキシ（１〜４Ｃ）アルキルラジカルから選択される請求項３に記載の方法。
【請求項５】
前記有機配位子において、Ｒ1、Ｒ2およびＲ3は、独立して、カルボキシメチルおよびカルボキシエチルから選択される請求項３に記載の方法。
【請求項６】
前記有機配位子が、ニトリロ三酢酸Ｎ（ＣＨ2ＣＯ2Ｈ）3またはエチレンジオキシエチレンジニトリロ四酢酸（ＥＧＴＡ）である請求項３に記載の方法。
【請求項７】
前記ａ）段階における前記液体媒質が、水、有機溶媒およびそれらの混合物から選択される請求項１〜６のいずれか一項に記載の方法。
【請求項８】
前記有機溶媒が、液体アルカンおよびリン酸トリブチル（ＴＢＰ）から選択される請求項７に記載の方法。
【請求項９】
前記液体アルカンが、ドデカンである請求項８に記載の方法。
【請求項１０】
前記ｂ）段階の最後に、前記化合物を洗浄し、次いで、乾燥させる（任意選択で真空下にて）請求項１〜９のいずれか一項に記載の方法。
【請求項１１】
前記有機錯体を、前記ａ）段階の前の段階で、Ｆｅ（ＩＩＩ）の塩を、液体媒質中の有機化合物と接触させることにより調製する請求項１〜１０のいずれか一項に記載の方法。
【請求項１２】
前記有機化合物が、式：
【化２】
0004773724.tif 000006
（式中、Ｒ1、Ｒ2およびＲ3の少なくとも１つは、少なくとも１個の酸素原子を含有する）の化合物から選択される請求項１１に記載の方法。
【請求項１３】
前記有機化合物において、Ｒ1、Ｒ2およびＲ3は、独立して、カルボキシ（１〜４Ｃ）アルキルラジカルから選択される請求項１２に記載の方法。
【請求項１４】
前記有機化合物において、Ｒ1、Ｒ2およびＲ3は、独立して、カルボキシメチルおよびカルボキシエチルから選択される請求項１２に記載の方法。
【請求項１５】
前記有機化合物が、ニトリロ三酢酸Ｎ（ＣＨ2ＣＯ2Ｈ）3またはエチレンジオキシエチレンジニトリロ四酢酸である請求項１２に記載の方法。
【請求項１６】
前記Ｆｅ（ＩＩＩ）の塩が、Ｆｅ（ＩＩＩ）の硝酸塩、硫酸塩、塩化物、酢酸塩、クエン酸塩またはカルボン酸塩から選択される請求項１１〜１５のいずれか一項に記載の方法。
【請求項１７】
前記液体媒質が、水、有機溶媒およびそれらの混合物から選択される請求項１１〜１６のいずれか一項に記載の方法。
【請求項１８】
前記有機溶媒が、液体アルカンおよびリン酸トリブチル（ＴＢＰ）から選択される請求項１７に記載の方法。
【請求項１９】
前記液体アルカンが、ドデカンである請求項１８に記載の方法。
【請求項２０】
式ＬｉＦｅＰＯ4のアルカリ金属の挿入化合物であって、Ｆｅ（ＩＩＩ）の含量として５重量％未満を示し、かつ円柱、立方体もしくは多面体の形状を有する微粒子または粒子の形態で存在することを特徴とするアルカリ金属の挿入化合物。
【請求項２１】
Ｆｅ（ＩＩＩ）の含量として１重量％未満を示す請求項２０に記載の化合物。
【請求項２２】
前記微粒子が、十分に制御された均一な形態構造を示す請求項２０または２１に記載の化合物。
【請求項２３】
前記微粒子の大きさの平均値からの偏差が、２０％未満である請求項２０〜２２のいずれか一項に記載の化合物。
【請求項２４】
前記微粒子の大きさの平均値からの偏差が、１０％未満である請求項２０〜２３のいずれか一項に記載の化合物。
【請求項２５】
前記微粒子の大きさの平均値からの偏差が、１％未満である請求項２０〜２４のいずれか一項に記載の化合物。
【請求項２６】
請求項２０〜２５のいずれか一項に記載の化合物または請求項１〜１９のいずれか一項に記載の方法により調製される化合物の１種類以上と、任意選択で、ＬｉＣｏＯ2、ＬｉＮｉＯ2、酸化マンガン、カンラン石アイソタイプ族の化合物、ナシコン型構造を有する化合物およびオルトケイ酸型のリチウムの挿入物質からなる群から選択される１種類以上の他の活性化合物との組合せで含む電極活物質。
【請求項２７】
前記１種類以上の他の活性化合物が、ＬｉＣｏＯ2、ＬｉＮｉＯ2、ＬｉＭｎ2Ｏ4、ＬｉＦｅＰＯ4、ナシコン型構造を有する化合物およびオルトケイ酸型のリチウムの挿入物質からなる群から選択される請求項２６に記載の電極活物質。
【請求項２８】
請求項２６または２７に記載の活物質を含有する陽極。
【請求項２９】
請求項２８に記載の電極を含む電池。
【請求項３０】
Ｌｉ4Ｔｉ5Ｏ12を主成分とする陰極を含む請求項２９に記載の電池。
【請求項３１】
請求項２０〜２５のいずれか一項に記載の化合物または請求項１〜１９のいずれか一項に記載の方法により調製される化合物を含むエレクトロクロミックデバイス。
【発明の詳細な説明】
【技術分野】
【０００１】
［説明］
本発明は、リチウムイオンなどのアルカリ金属イオンの挿入化合物の調製方法、最も詳細には、ポリアニオン構造を有するアルカリ金属イオンの挿入化合物の調製方法に関する。
【０００２】
また、本発明は、それにより得られる挿入化合物、特に、リチウム挿入化合物に関する。 
【０００３】
さらにまた、本発明は、該挿入化合物を含有する活物質、例えば陽極活物質などに関する。
【０００４】
最後に、本発明は、該化合物および／または活物質を含む素子、例えばエレクトロクロミック素子および電池などに関する。
【０００５】
リチウム電池は、特に、コンピュータ、電話、携帯情報端末(personal assistant)、カムコーダーなどの携帯用装置における自律エネルギー源としての使用が増大しており、この用途で、これらは、徐々に、ニッケル−カドミウム（ＮｉＣｄ）電池およびニッケル−金属水素化物（ＮｉＭＨ）電池にとって代わる傾向にある。この発展は、エネルギー密度（Ｗｈ／ｋｇ、Ｗｈ／ｌ）の点に関するリチウム電池の性能が、上記の２つのタイプのものよりもかなり優れているという事実に起因する。
【０００６】
これらの電池に使用されている電極活性化合物は、主に、陽極としてはＬｉＣｏＯ２、ＬｉＮｉＯ２およびＬｉＭｎ２Ｏ４であり、陰極としてはグラファイトまたはコークスなどの炭素などである。これらの化合物の理論上および実用上の容量は、およそ４ボルトの金属リチウムに関する作動電圧で、ＬｉＣｏＯ２およびＬｉＮｉＯ２では、それぞれ、２７５ｍＡｈ／ｇおよび１４０ｍＡｈ／ｇであり、ＬｉＭｎ２Ｏ４では１４８ｍＡｈ／ｇおよび１２０ｍＡｈ／ｇである。
【０００７】
現在市販されている電池系のほとんどは、このように、ＬｉＣｏＯ２／Ｃのペアを使用しているが、コバルト元素に関連するコストおよび毒性の数多くの問題が生じており、また、使用される電解液に関連するＬｉ１−ｘＣＯｘＯ２の不安定性および／または反応性に関する電池系の本質的な安全性の問題が生じている。
【０００８】
同様に、酸化ニッケルは、これもまたその高い毒性により大きな問題を示す。
【０００９】
酸化マンガンに関しては、特にスピネル型構造Ｌｉ１＋ｘＭｎ２−ｘＯ４（０≦ｘ≦０．３３）を有するファミリーは、酸化コバルトおよび酸化ニッケルと同等の電気化学的性能を示すことができる。また、マンガンがコバルトおよびニッケルと比べて天然に豊富により多く存在し、その酸化物の毒性が低いことは、電池において広く使用されるのに重要な利点であることは明白である。
【００１０】
それにもかかわらず、ＬｉＭｎ２Ｏ４の特定の場合において、ヘキサフルオロリン酸リチウムを構成する金属リチウムに関して４ボルト付近での作動のために配合された電解液と組み合わせて使用すると、酸化マンガンが徐々に溶解し、その結果として電池の使用寿命が縮まることが確認されている。
【００１１】
電気化学反応に使用される２つの族の化合物は、一方はカンラン石アイソタイプ族であり、他方はナシコン族である。ナシコンという名称は、ナトリウム（Ｎａ）超イオン導電体を意味すること、およびこの化合物は、式ＮａｘＭ２Ｘ３Ｏ１２に相当することに留意されたい。これらの２つの族は、等価な元素から構成され、ポリアニオン数／リチウム数の比および結晶構造においてのみ異なる。これは、カンラン石アイソタイプ族が斜方晶系の結晶単位格子を有し、式ＡｘＭ２Ｘ３Ｏ１２のナシコンアイソタイプ族が菱面体単位格子を有するためである。
【００１２】
Ｌｉ１−ｘＦｅｘＰＯ４、例えばＬｉＦｅＰＯ４（トリフィライト）などの斜方晶系の結晶単位格子を有するカンラン石と同形の構造を有する物質は、潜在的に安価であり、無毒性であるという利点を有する。ＬｉＦｅＰＯ４の場合、リチウムの挿入／抽出は、３．４５Ｖ／Ｌｉ＋/Ｌｉでの２相プロセス（これは、この化合物を、事実上すべての有機溶媒中で安定にする）に従って起こる。さらにまた、電解液の存在下の荷電状態（「ＦｅＰＯ４」）において、上記の酸化物よりもずっとより安定であり、電池において大きな作動安定性をもたらすことがわかっている。
【００１３】
しかしながら、このファミリーの化合物に関する主な問題点は、周囲温度における低電子伝導性および低イオン伝導性である。したがって、これにより、ホスト構造内のリチウムの挿入／脱離の速度論が制限され、比較的低い充電／放電速度に対するこれらの化合物の使用が制限される。
【００１４】
さらにまた、ナシコン型構造を有する、すなわち式ＡｘＭ２（ＸＯ４）３（式中、Ａはアルカリ金属であり、Ｍは遷移金属であり、Ｘは、Ｓｉ、Ｐ、Ｓ、 ＭｏまたはＧｅを表す）の化合物はまた、特にそのリチウムイオンに関するイオン伝導性が高いことにより陽極活物質として好都合である。しかしながら、カンラン石構造を有する化合物と同様に、これらは不十分な電子伝導体であり、これにより、その使用が制限される。
【００１５】
また、その不十分な電気化学的速度論により、ＬｉＦｅＰＯ４などのカンラン石ファミリーの化合物は、エレクトロクロミック素子における活物質として使用することができない。
【００１６】
従来、文献においては、例えば、A. Yamada他による文献「リチウム電池カソード用の最適化ＬｉＦｅＯ４（Optimized LiFePO4 for lithium battery cathodes）」、Journal of the Electrochemical Society, 148（3）A224-A229 (2001)およびS. Yang他による文献「リン酸鉄リチウムカソードの水熱合成（Hydrothermal synthesis of lithium iron phosphate cathodes）」、Electrochemistry Communications, 3 (2001), 505-508においては、一般的に式ＬｉＭＸＯ４（式中、Ｍは遷移金属または遷移金属の混合物を表し、Ｘは、Ｐ、Ｓｉ、Ｓ、Ａｌ、ＧｅまたはＡｓなどを表す）の化合物が得られることを可能にする合成方法は、固体状態である反応体のみを用い、かつ高温、すなわち一般的に６００℃より高い温度を伴う方法である。
【００１７】
これらの方法には、使用する反応体、これらが用いられる条件および得られる生成物に関して、同様に数多くの欠点がある。
【００１８】
したがって、Ｌｉ２Ｏ３、（ＮＨ４）ａ（ＸＯ４）ｂおよび金属塩のＭ２＋塩などの、これらの合成方法に使用される反応体は、いくつかの不都合点を有する。すなわち、これらの反応体は、熱分解の際にＮＯｘおよびＮＨ３などの有害なガスが放出され、特にＭ＝Ｆｅである場合、その酸化数（＋ＩＩ）を保持するために、不活性雰囲気、例えばアルゴンまたは窒素の使用を必要とし、これにより、取扱い時にかなりの制限が加わる。
【００１９】
合成は、長時間かかり（その持続期間は２４時間を超えることがあり得る）、特に、温度に関して厳しいといえる（極めて高温）条件下で行なわれる。また、毒性の副生成物が、合成中に形成され得る。
【００２０】
最後に、「全固相合成法」と呼ばれるこれらの方法は、形状に関して、および大きさに関して確実に均一ではない形態構造を伴う微粒子の形態の最終生成物、例えばＬｉＦｅＰＯ４をもたらし、これは、図１に示されている（ＬｉＦｅＰＯ４凝集物が明白に見られる）。
【００２１】
生成物の形態構造におけるこの不均一性は、そのカソード物質としての性質が良好でないこと、およびその結果として、これらの化合物が用いられる電池の性能が満足のいくものではないことを意味する。
【００２２】
さらにまた、従来技術の方法により合成された化合物は高純度ではなく、しばしば、使用前、例えば電池の陽極に組み込む前に、追加の精製工程を必要とする。
【００２３】
特に、ＬｉＦｅＰＯ４の場合、 「全固相」合成経路により得られる化合物は、該物質の比容量に対して有害なＦｅ３＋高含量をもたらす。
【００２４】
粒子の不均一性は、必ず、該粒子に応じた分散をもたらし、これは、電池の充電の状態を管理する際に問題となる。
【００２５】
Ｆｅ２＋のみが電気化学反応に関与するため、不純物Ｆｅ３＋の存在は容量に有害である。
【００２６】
したがって、無毒性の出発物質を使用し、かつ有害な可能性のある廃棄物を副生成物としてあまり多く生成しない、簡単、高速、安全で信頼性があり、「クリーン」で安価な、アルカリ金属の挿入化合物の調製方法が必要である。
【００２７】
高純度で、完璧に制御された均一な形態構造を有する最終生成物（これは、優れた電気化学的速度論の性質ならびに高い電子伝導性およびイオン伝導性を示し、高い充電／放電速度で使用することができる）が得られる、アルカリ金属の挿入化合物の調製方法も必要である。
【００２８】
換言すると、化学反応の点に関して優れた結果が得られ、その結果として、電池のカソード物質として優れた性質を有する、リチウムなどのアルカリ金属の挿入化合物が必要である。
【００２９】
これらの性質は、低コスト、低毒性ならびに有機溶媒および電解液中での高安定性と調和し、電池およびエレクトロクロミック素子などの素子において、長期間にわたって高い信頼性でこれらの挿入化合物の使用を可能にするものでなければならない。
【００３０】
本発明の目的は、上記の要件を満たす、リチウムなどのアルカリ金属の挿入化合物の調製方法を提供することである。
【００３１】
本発明の目的はまた、従来技術の方法の不都合点、短所、制限および不便さを示さず、従来技術の方法の問題を解決する、リチウムなどのアルカリ金属の挿入化合物の調製方法を提供することである。
【００３２】
本発明によれば、この目的およびさらに他の目的は、以下の連続的な段階：
ａ）酸化状態が２より大きい遷移金属または遷移金属の混合物Ｍの有機錯体を、イオン形態のアルカリ金属Ａおよび式Ｈｂ（ＸＯ４）（式中、Ｘは、Ｓｉ、Ｓ、Ａｌ、Ｐ、Ｇｅ、ＡｓまたはＭｏから選択され、ｂは０〜５の値を有する）の種(entity)と、閉鎖チャンバ内にて液体媒質中で接触させ、該チャンバは、液体媒質中での有機錯体の分解を可能にする温度Ｔにする段階、および
ｂ）チャンバ内の温度および圧力を周囲温度および大気圧に戻し、式ＡＭＸＯ４（式中、Ｍは＋２の酸化状態である）のアルカリ金属の挿入化合物を回収する段階、
を行なう、アルカリ金属の挿入化合物の調製方法により達成される。
【００３３】
本発明の方法は、特定の順序の特定の段階を含む。
【００３４】
本発明の方法は、段階の各々の性質およびその順序の両方に関して、根本的に、従来技術の方法と異なる。
【００３５】
本発明の方法では、合成は、液体媒質中で行なうが、従来技術の方法では、合成は、固体反応体を互いに接触させることにより行なう。
【００３６】
また、本発明の方法では、金属が、ＩＩより大きい、例えば３（ＩＩＩ）に等しい特定の酸化状態である有機錯体を使用する。
【００３７】
本発明の方法では、合成に、市販品として容易に入手可能な安価な出発材料を使用する。
【００３８】
これらの反応体は、毒性ではない。これらは、有害なガスを発生しないため、あらゆる制約を課す不活性なアルゴンまたは窒素の雰囲気を提供する必要がない。
【００３９】
本発明に従って使用される特定の有機錯体では、金属Ｍがすでに好ましくはＩＩＩに等しい酸化数であって、従来技術のように酸化数がＩＩでないという事実に本質的に関連するこの利点は、Ｍ＝Ｆｅの場合に特に示される。
【００４０】
本発明によれば、錯体の有機部分（Ｍの前駆物質（例えば、Ｆｅの前駆物質）とも呼ぶ）は、温度の影響下で分解し、最初に酸化状態がＩＩＩより大きい、例えばＩＩＩに等しいすべての金属Ｍを、ＩＩに等しい酸化状態（この状態の金属は、次いで、チャンバ内に存在するイオン形態のアルカリ金属と反応して最終化合物ＡＭＸＯ４、例えばＬｉＭＸＯ４をもたらす）に定量的に変換する還元性の種を高度に放出する。
【００４１】
本発明の方法は、高速である。一例として、本発明の方法は、一般的に２〜３時間しかかからないが、従来技術の固相経路による合成方法は、一般的に、２４時間より長くかかる。
【００４２】
本発明の方法は、無毒性の出発物質の使用に加え、毒性の副生成物を生成しない、クリーンな方法である。
【００４３】
本発明の方法は、従来技術の生成物よりも純度が高い、高純度の最終生成物をもたらす。この理由のため、本発明の化合物は、使用前、例えば電池の陽極に組み込む前に、追加の生成段階を全く必要としない。
【００４４】
得られる化合物は、その調製方法のおかげで、該化合物を構成する微粒子の大きさに関して、および形状に関して十分に制御された形態構造を示す。微粒子は、好ましくは、従来技術の方法、特に「全固相」合成により調製される微粒子（確実に均一でなく、「不均一」である）とは対照的に、形状および大きさが均一である。
【００４５】
形態構造のこの制御、大きさおよび形状におけるこの均一性は、本発明の化合物が組み込まれた電池の電力、安定性および安全性に関して優れた性能をもたらす。
【００４６】
本発明は、さらに、式ＡＭＸＯ４（式中、Ａはアルカリ金属から選択され、Ｘは、Ｓｉ、Ｓ、Ａｌ、Ｐ、Ｇｅ、ＡｓおよびＭｏから選択され、Ｍは＋２の酸化状態である）のアルカリ金属の挿入化合物であって、２より大きい酸化状態の金属Ｍ、例えば金属Ｍ（ＩＩＩ）の含量として５重量％未満、好ましくは１重量％未満を示すことを特徴とする、アルカリ金属の挿入化合物に関する。
【００４７】
本発明はまた、本発明の、または本発明の方法により調製される物質を含有する電極活物質に関する。
【００４８】
本発明はまた、該活物質を含有する陽極、該陽極を含む電池、および本発明の、または本発明の方法により調製される化合物を含むエレクトロクロミック素子に関する。
【００４９】
例示の目的で示した制限されない、添付の図面を参照する以下の詳細な説明を読むと、本発明がより良く理解されよう。
【００５０】
詳細には、本発明の方法は、本質的なａ）段階において、酸化状態が２より大きい遷移金属または遷移金属の混合物Ｍの有機錯体を、イオン形態のアルカリ金属Ａおよび種Ｈｂ（ＸＯ４）（式中、Ｘは、Ｓｉ、Ｓ、Ａｌ、Ｇｅ、ＡｓおよびＭｏから選択され、ｂは０〜５の値を有する）と、閉鎖チャンバ内にて液体媒質中で接触させることを含む。
【００５１】
アルカリ金属Ａは、有利には、ＬｉおよびＮａから選択される。これは、好ましくは、式ＡａＨｂ（ＸＯ４）（式中、ａは１〜５、例えば２の値を有する）のアルカリ金属塩の形態に誘導される。好ましくは、ＸはＰである。好ましいアルカリ金属塩ＡａＨｂ（ＸＯ４）は、Ｌｉ２ＨＰＯ４である。
【００５２】
金属Ｍの酸化状態は、有利には、３〜５である。
【００５３】
好ましくは、金属Ｍの酸化状態は、３（ＩＩＩ）に等しい。
【００５４】
金属Ｍは、有利には、Ｍｎ、Ｆｅ、Ｎｉ、Ｃｏなどの遷移金属およびそれらの混合物から選択される。
【００５５】
用語「有機錯体」は、金属Ｍが、例えば共有結合、イオン結合または配位結合を介して少なくとも１個の有機配位子に結合している化合物を意味すると理解されたい。この有機錯体を、金属Ｍの前駆物質とも呼ぶ。
【００５６】
有利には、本発明によれば、該配位子は、式：
【００５７】
【化１】
0004773724.tif 000002
【００５８】
の有機化合物、すなわち、ニトリル官能基を含有する有機化合物から選択される。上記式中、Ｒ１、Ｒ２およびＲ３の少なくとも１つは、少なくとも１個の酸素原子を含有する。
【００５９】
Ｒ１、Ｒ２およびＲ３は、独立して、カルボキシ（１〜４Ｃ）アルキルラジカル、例えば、カルボキシメチル、カルボキシエチルなどから選択される。
【００６０】
該配位子の好ましい一例は、式Ｎ（ＣＨ２ＣＯ２Ｈ）３のニトリロ三酢酸またはエチレンジオキシエチレンジニトリロ四酢酸（ＥＧＴＡとして知られる）である。
【００６１】
該有機錯体は、好ましくは、ａ）段階の前の段階で、酸化状態が２より大きい金属Ｍの塩を、液体媒質中の有機化合物と接触させることにより調製する。
【００６２】
上記有機化合物は、好ましくは、上記の式：
【００６３】
【化２】
0004773724.tif 000003
【００６４】
と一致する。
【００６５】
金属塩は、有利には、金属（ＩＩＩ）の塩であり、該金属は、好ましくは鉄である。塩は、金属Ｍの硫酸塩、硝酸塩、塩化物、酢酸塩、クエン酸塩、カルボン酸塩などから選択され得る。金属塩は、有利には、硫酸鉄（ＩＩＩ）であり得る。
【００６６】
有機化合物および金属Ｍの塩を接触させる操作は、本発明の方法のａ）段階の方法の後に、液体媒質中で行なわれる。この理由のため、本発明の方法が、有機錯体を調製する予備段階をさらに含む場合でも、全プロセスは液体媒質中で行なわれ、固相経路により行なわれるプロセスと比較したときの本合成方法による利点はすべて示される。
【００６７】
有機錯体の合成のための液体媒質は、水、液体アルカン、例えばドデカンまたはリン酸トリブチル（ＴＢＰ）などの有機溶媒、およびそれらの混合物から選択される。
【００６８】
金属塩および有機化合物を接触させる操作は、一般的に、複合体の分解および還元性ラジカルの生成をもたらすのに十分な温度で行なわれる。
【００６９】
例えば、金属塩、例えば、硫酸鉄（ＩＩＩ）の水溶液を、ニトリル官能基を有し、かつ少なくとも１個の酸素原子を含有する有機系薬剤である化合物（ニトリロ三酢酸など）の存在下で、少なくとも１時間、還流する。
【００７０】
反応の最後に、一般的には沈殿物の形態で得られる金属金属錯体、例えば金属（ＩＩＩ）の有機錯体を回収し、一般的には洗浄し、乾燥させる。
【００７１】
ａ）段階では、有機錯体を、上記の任意選択の予備段階において調製されたものであっても、そうでなくても、一般的に、リチウム塩ＬｉａＨｂ（ＸＯ４）、例えばＬｉ２ＨＰＯ４などのアルカリ金属塩と接触させる。
【００７２】
この接触操作は、液体媒質中で行なう。該液体媒質は、一般的に、有機錯体の合成の任意選択の予備段階で使用するものと同じである。
【００７３】
この接触操作は、閉鎖チャンバ内、閉じた容器、例えば、密閉反応器またはオートクレーブ内で行なう。
【００７４】
ソルボサーマル(solvothermal)条件（溶媒が水の場合は水熱条件）を、反応媒質に適用する、すなわち操作温度を溶媒の沸点よりも高くする。この温度は、液体媒質中の錯体の分解を可能にし、チャンバが閉鎖されている結果、圧力が制御されず、ＰＶ＝ｎＲＴから推定される。媒質が水である場合、オートクレーブ内の圧力は、蒸気（水のＰ／Ｔ状態図）により設定され、設定温度が２００℃のとき２０バールに達する。
【００７５】
接触操作は、一般的に、攪拌しながら行なう。
【００７６】
加熱は、１〜１０時間継続し、その間、上記の圧力および温度を維持する。この期間の最後に、攪拌および加熱を停止し、チャンバ内の温度および圧力（混合物の温度）を周囲温度および大気圧に戻す。
【００７７】
有利には、本発明によれば、得られる最終物質の形態構造、すなわちその大きさおよび形状は、冷却条件によって調整され得ることに留意されたい。したがって、例えば、０．５〜２℃／分の冷却速度での低速冷却は、一般的に、２０〜４０μｍの大きさの最終生成物の微粒子をもたらす。
【００７８】
混合物（反応器）が周囲温度および大気圧に戻ったら、チャンバ（反応器）を開放し、最終生成物（これは、固体であり、一般的には、微粒子、例えば粉末の形態で存在し、一般的には反応器の底部に沈殿している）を回収する。
【００７９】
回収は、例えば、ろ過または沈降分離により行なう。
【００８０】
続いて、ｂ）段階の最後に回収した生成物は、一般的には、例えば脱イオン水で洗浄し、次いで、任意選択で真空下にて、一般的には８０〜１５０℃の温度で乾燥させる。
【００８１】
アルカリ金属の挿入化合物である最終生成物は、式ＡＭＸＯ４（式中、Ａ、ＭおよびＸは、すでに先に規定した通りである）に相当するものである。式ＡＭＸＯ４は、この合成が、アルカリ金属と遷移金属の混合ポリアニオン化合物の形成をもたらすという事実を単に反映する一般式である。ポリアニオン主鎖を有するこの化合物は、リン酸塩、ケイ酸塩、モリブデン酸塩、ゲルマニウム酸塩、硫酸塩またはそれらの混合物のファミリーに属する。
【００８２】
発明のアルカリ金属の挿入化合物は、従来技術の方法により得られる同様の生成物とは対照的に、高純度の生成物である。この純度は、例えば、粉末Ｘ線回折図により示され、図には、どのような冷却方法を使用しても、副次(subsidiary)ピークが示されない。
【００８３】
この純度はまた、酸化還元滴定および元素分析などの他の物理化学的分析によっても実証される。
【００８４】
本発明の化合物は、不純物である酸化状態が２（ＩＩ）より大きい金属Ｍの含量、例えば、Ｆｅ（ＩＩＩ）などの金属Ｍ（ＩＩＩ）の含量として、５重量％未満、好ましくは１％未満である。
【００８５】
この高純度は、根本的には、本発明の方法の特定の特徴に関連する。
【００８６】
本発明の生成物は、一般的に、微粒子（粒子と呼ぶ場合もある）の形態で存在し、該微粒子は、例えば、円柱、立方体または多面体の形状を有する。これらの微粒子または粒子の大きさは、そのジオメトリー(geometry)に従って、最も特徴的または最も代表的な寸法により規定される。したがって、円柱の形状の微粒子では、その大きさは、その直径および長さにより規定される。これらの集合した(combined)微粒子が、粉末を構成すると定義できる。
【００８７】
本発明の化合物の微粒子は、すでにわかっているように、冷却速度および／または後者のプロフィールの調整によって、十分に制御された種々の大きさを有する。この大きさ、例えば、円柱状微粒子の場合の直径は、０．１〜５０μｍである。
【００８８】
本発明の化合物の微粒子は、本方法の特徴の結果として、十分に制御された形態構造を有し、その形状および大きさの両方に関して均一である。
【００８９】
これは、ある特定の量の微粒子について、ＳＥＭを用いた観察によると、平均の所望の形状からはずれる微粒子の割合が非常に低く、例えば２０％未満、好ましくは１０％未満であることを意味する。
【００９０】
また、本発明の微粒子は、従来技術の方法により調製される微粒子（例えば、図１を参照）とは対照的に、凝集を示さないことが示され得る。
【００９１】
該微粒子はまた、大きさに関して均一である。すなわち、所与の合成方法の最後に得られた粒子の大きさの分布を考察する場合、微粒子の大きさの平均値からの偏差は、一般的に２０％未満、好ましくは１０％未満、より好ましくは１％未満である。
【００９２】
また、本発明は、１種類以上の上記化合物を含有する電極活物質、特に陽極活物質に関する。
【００９３】
かかる電極活物質、特に陽極活物質において、本発明の化合物は、従来の化合物、例えばＬｉＣｏＯ２、ＬｉＮｉＯ２、酸化マンガン、特にスピネル型構造Ｌｉ１＋ｘＭｎ２−ｘＯ４（０≦ｘ≦０．３３である）を有するもの、例えばＬｉＭｎ２Ｏ４、Ｌｉ１−ｘＦｅＰＯ４、例えばＬｉＦｅＰＯ４などのカンラン石アイソタイプ族の化合物、ナシコン型構造を有する化合物、文献ＵＳ−Ａ−６  ０８５  ０１５に開示されたオルトケイ酸型のリチウムの挿入物質、および文献ＥＰ−Ａ２−１  １９５  ８２５に開示された物質などの１種類以上の他の（すなわち、本発明の化合物以外の）活性化合物と、任意選択で組み合わせることができる。
【００９４】
また、本発明は、上記活物質を含有する陽極に関する。
【００９５】
適当な電極活物質に加え、本発明の陽極は、一般的に、好ましくは、任意の形態の炭素、例えばカーボンブラック、アセチレンブラック、グラファイトまたはコークスなどの電子伝導性物質を含む。
【００９６】
陽極は、ポリマーバインダーをさらに含む。
【００９７】
該ポリマーバインダーは、一般的に、フルオロポリマー、エラストマーおよびセルロース化合物から選択される。
【００９８】
フルオロポリマーは、例えば、フッ化ビニリデンのポリマーおよびコポリマーならびにテトラフルオロエチレンのポリマーおよびコポリマーから選択され得る。
【００９９】
陽極は、一般的に、７５〜９５重量％の活物質、２〜１５重量％の導電物質および３〜１０重量％のポリマーバインダーを含有する。
【０１００】
陽極を調製するため、溶媒中に溶解した電極活物質、導電物質およびポリマーバインダーを混合する。混合物を、例えばコーティングにより、一般的にはシート状の導電物質で構成された基材、例えばアルミニウム製の基材上に塗布し、該混合物が塗布された基材を、任意選択で真空下にて、加熱により乾燥する。
【０１０１】
また、本発明は、該陽極を含む、リチウム電池などの電池に関する。
【０１０２】
かかる電池は、一般的に、該陽極に加えて、陰極、セパレータおよび電解液を含む。陰極は、金属リチウム、リチウム合金または炭素から一般的に選択される物質から構成され得る。好ましくは、陰極は、Ｌｉ４Ｔｉ５Ｏ１２を主成分とする。
【０１０３】
セパレータは、一般的には、ポリプロピレンなどのマイクロポーラスポリマーから作製されたものである。
【０１０４】
最後に、電解液は、溶媒および導電性の塩を含有し、溶媒は、一般的に、エチレンカーボネート、プロピレンカーボネート、ジメチルカーボネート、ジエチルカーボネート、エチルメチルカーボネート、γ−ブチロラクトン、スルホラン、エチレングリコールまたはポリエチレングリコール、例えばジエチレングリコール、トリエチレングリコールもしくはテトラエチレングリコールのジ（Ｃ１〜４）アルキルエーテル、およびそれらの混合物から選択される。
【０１０５】
好ましい溶媒は、エチレンカーボネートとジメチルカーボネートの混合物である。
【０１０６】
導電性の塩は、一般的に、ヘキサフルオロリン酸リチウム、ＬｉＰＦ６、ＬｉＡｓＦ６、ＬｉＢＦ４、トリフルオロメタンスルホン酸塩、およびそれらの混合物から選択される。
【０１０７】
最後に、本発明は、本発明の化合物を含む、エレクトロクロミック素子に関する。
【０１０８】
かかるエレクトロクロミック素子において、本発明の化合物または本発明の化合物を含有する物質は、基材、例えばガラス上の堆積物の形態であることが多い。通電、すなわちリチウムの挿入／脱離により、物質の光学的性質、例えば物質の色が変わる。したがって、色が変化するウィンドウを得ることが可能である。その他の点では、操作は、電池の場合と同一である。
【０１０９】
次に、本発明を、以下の実施例（例示の目的で示し、制限されない）を参照しながら説明する。
【実施例】
【０１１０】
〔実施例１〕
この実施例では、本発明に従って、式ＬｉＦｅＰＯ４の化合物を調製する。
【０１１１】
最初に、ニトリロ三酢酸鉄（ＩＩＩ）錯体（ＦｅＮＴＡで示される）を、１７ｇの硫酸鉄（ＩＩＩ）（Ｆｅ２（ＳＯ４）３）および８ｇのニトリロ三酢酸（Ｎ（ＣＨ２ＣＯ２Ｈ）３）を含有する水溶液を１時間還流することにより合成する。この鉄（ＩＩＩ）塩は、最初は不溶性であるが、およそ６０℃（Ｐ＝１気圧）で完全に溶解する。還流時、明黄色の錯体が出現し始める。冷却すると、この錯体は、反応器の底部に沈殿する。冷水で洗浄すると、種々の反応副生成物がないものにすることができる。続いて、この粉末を３０℃の炉内で一晩乾燥させる。
【０１１２】
続いて、先の鉄（ＩＩＩ）錯体５ｇを、０．０２５６ｍｏｌ．１−１のリン酸水素リチウム（Ｌｉ２ＨＰＯ４）の溶液（８００ｍｌ）の入ったＰａｒｒ（登録商標）４８４２オートクレーブ反応器内に導入する。
【０１１３】
続いて、反応器を密閉する。次いで、反応媒質を攪拌しながら２００℃にする。オートクレーブ内の圧力は、蒸気（水のＰ／Ｔ状態図）により設定し、この設定温度では、２０バールの値に達する。２時間加熱した後、攪拌を停止し、混合物を、反応器の慣性により（冷却時間：１２時間）、または「段階的に」ゆっくりと冷却する。
【０１１４】
反応器が周囲温度および大気圧に戻ったら、反応器を開放することができ、粉末を回収する。続いて、粉末を脱イオン水で洗浄し、６０℃の真空下で乾燥する。
【０１１５】
この合成で得られた粉末に関して行なったＸ線回折図は、どのような冷却方法を使用しても（慣性により直線的に、または段階的に）、副次ピークは存在しない。具体的には、すべての線は、斜方晶系のトリフィライトＬｉＦｅＰＯ４を示し得る。
【０１１６】
合成された物質の物理化学的解析、すなわち酸化還元滴定および元素分析と、形態学的分析、すなわち走査型電子顕微鏡解析ＳＥＭおよび粒径分析とにより、物質が純粋なＬｉＦｅＰＯ４であることが確認できる。
【０１１７】
これは、試料中に存在するすべての鉄に関して、認められる鉄（ＩＩＩ）は１％未満だからである。
【０１１８】
反応器を２２０℃から周囲温度まで１２時間にわたって慣性により冷却した場合、得られる生成物は、平均直径が２０μｍおよび平均長さが１５μｍの円柱の形態で存在する（図２を参照）。
【０１１９】
冷却を、３０分ごとに温度を５０℃下げることにより段階的に行なう場合、得られる生成物は、一辺の平均が１５μｍの立方体の形態で存在する（図３を参照）。
【０１２０】
比較として、従来の全「固相」経路、すなわち、固体前駆物質を溶媒の非存在下、４００℃〜８００℃で加熱する経路により調製したＬｉＦｅＰＯ４は、５％より高いＦｅ３＋含量を有し、あまり均一でなく、かつ凝集した「不均一」粒子から構成されている（図１を参照）。
【０１２１】
〔実施例２〕
この実施例では、陽極が、実施例１で提供した本発明の化合物を含む電池を製造する。
【０１２２】
ａ）陽極の調製
実施例１で得た生成物を、８０重量％で、Ｎ−メチルピロリドンに溶解したアセチレンブラック（Ｓｕｐｅｒ  Ｐ、MMM Carbon、ベルギー）（１０％）およびポリ（フッ化ビニリデン）（Ｓｏｌｅｆ  ６０２０、Solvay、ベルギー）（１０％）と混合する。続いて、混合物を、アルミニウムのシート上にコートし、次いで真空下にて６０℃で、その後１００℃で乾燥させる。
【０１２３】
ｂ）電池の製造
このようにして作製した陽極を、２０３２ボタン型電池形式のセル内に導入する。陰極を、活物質をＬｉ４Ｔｉ５Ｏ１２とする以外は、同様にして調製する。セパレータは、マイクロポーラスポリプロピレン（Ｃｅｌｇａｒｄ（登録商標）３２００、Aventis）のフィルムから構成されたものである。使用する電解液は、エチレンカーボネート、ジメチルカーボネートおよびヘキサフルオロリン酸リチウム（ＬｉＰＦ６）から構成されるもの（Ｅｌｅｃｔｒｏｌｙｔｅ  Ｓｅｌｅｃｔｉｐｕｒ  ＬＰ３０、Merck、ドイツ）である。
【０１２４】
ｃ）電池の試験
このようにして形成した電池を、２５℃で、３Ｖ〜１．０Ｖで作動させると、Ｃ／２の速度でおよそ１００ｍＡｈ／ｇの陽極活性化合物に相当するリチウムの可逆的抽出／挿入（２時間での充電または放電）を可能にする。換言すると、Ｃ／２におけるその比容量は、１００ｍＡｈ／ｇである。比較として、陽極が「全固相」合成経路により調製したＬｉＦｅＰＯ４を含有する同じ電池は、Ｃ／２で１００ｍＡｈ／ｇの比容量を示す。
【０１２５】
【表１】
0004773724.tif 000004
【図面の簡単な説明】
【０１２６】
【図１】高温（６００℃）で従来技術の「全固相」合成法により調製したＬｉＦｅＰＯ４粒子の、走査型電子顕微鏡を用いて得た顕微鏡写真である。
【図２】本発明の方法（実施例１）により、反応器の慣性により反応混合物を直線的に冷却して調製したＬｉＦｅＰＯ４粒子の、走査型電子顕微鏡（ＳＥＭ）を用いて得た顕微鏡写真である。線は、２０μｍを示す。
【図３】本発明の方法（実施例１）により、反応混合物を段階的に冷却して調製したＬｉＦｅＰＯ４粒子の、走査型電子顕微鏡（ＳＥＭ）を用いて得た顕微鏡写真である。線は、２０μｍを示す。
【図１】
0004773724.tif 000007
【図２】
0004773724.tif 000008
【図３】
0004773724.tif 000009